(57)【特許請求の範囲】
【請求項１】
共押出積層された第１層と第２層とを有する開封性包装用積層フィルムであって、第１層が、プロピレン由来成分の含有率が９０重量％以上のプロピレン系重合体（Ａ）とエチレン由来成分含有率が１０〜２０重量％のエチレン−プロピレン系共重合体（Ｂ）、または、該プロピレン系重合体（Ａ）のブロックと該エチレン−プロピレン系共重合体（Ｂ）のブロックを有するブロック共重合体を含有してなるヒートシール樹脂層であり、第２層が、プロピレン由来成分含有率が４０重量％以上のプロピレン系重合体（Ｃ）と、エチレン由来成分の含有率が８０重量％以上のエチレン系重合体（Ｄ）とを含有してなる樹脂層であることを特徴とする、開封性包装用積層フィルム。
【請求項２】
第２層側の上に更に基材フィルムが積層されたフィルムである、請求項１記載の開封性包装用積層フィルム。
【請求項３】
第１層が、プロピレン系重合体（Ａ）とエチレン−プロピレン系共重合体（Ｂ）とを、その重量比（Ａ）／（Ｂ）が４０／６０〜６５／３５重量％となる範囲で含有してなる樹脂層であり、第２層が、プロピレン系重合体（Ｃ）とエチレン系重合体（Ｄ）とを、その重量比（Ｃ）／（Ｄ）が１／９９〜２０／８０となる範囲で含有してなる樹脂層である、請求項１又は２記載の開封性包装用積層フィルム。
【請求項４】
エチレン−プロピレン系共重合体（Ｂ）が、エチレン由来成分含有率が１６〜２０重量％のエチレン−プロピレン系共重合体である、請求項１〜３のいずれか１項記載の開封性包装用積層フィルム。
【請求項５】
エチレン系重合体（Ｄ）が、融点１２０℃以上の高密度ポリエチレン又は融点１２０℃以上の直鎖状低密度ポリエチレンである、請求項１〜４のいずれか１項記載の開封性包装用積層フィルム。
【請求項６】
第１層の膜厚が１〜１２μｍである、請求項１〜５のいずれか１項記載の開封性包装用積層フィルム。
【請求項７】
第１層が、プロピレン系重合体（Ａ）のブロックとエチレン−プロピレン系共重合体（Ｂ）のブロックを有するブロック共重合体と、エチレン−プロピレンラバー及び／または直鎖状低密度ポリエチレンとを含有してなる樹脂層である請求項１〜６のいずれか１項に記載の開封性包装用積層フィルム。
【請求項８】
合成樹脂製容器と蓋材フィルムとからなり、該容器の開口部に該蓋材フィルムを熱封着することにより内容物を充填した状態で密閉した包装容器であって、該合成樹脂製容器内側の底材が、プロピレン由来成分の含有率が４０重量％以上のプロピレン系重合体（Ｅ）から構成されたものであり、かつ、蓋材フィルムが、請求項１〜７のいずれか１項記載の開封性包装用積層フィルムからなり、該積層フィルムの第１層が、該容器の開口部において該容器内側の底材と熱封着されていることを特徴とする、包装容器。
【請求項９】
該蓋材フィルムの第１層と該容器底材の開口鍔部との熱封着部分の剥離強度が、引張速度３００ｍｍ／ｍｉｎ、剥離角度９０度の測定条件で１０〜４０Ｎ／１５ｍｍである、請求項８記載の包装容器。
【発明の詳細な説明】
【０００１】
【発明の属する技術分野】
本発明は、食品等の包装に用いる開封性包装用積層フィルムとこのフィルムを蓋材フィルムとして用いてなる包装容器、より詳細には合成樹脂製容器底材がプロピレン系重合体から構成される包装体において熱封着性及び開封性を備えた積層フィルムとこのフィルムを蓋材フィルムとして用いて容器の開口部を熱封着してなる包装容器に関するものである。
【０００２】
【従来の技術】
従来、ポリプロピレンを主体とする合成樹脂容器の蓋材には、輸送に耐えるような強固な熱封緘強度を施した包装体が広く使用されている。しかし、このような包装体を用いた場合、蓋材開封時に、大きな力を要する為、内容物が漏れたり、汁が吹き出したりするという取り扱い上の煩わしさがあった。そこで、これまで開封を容易にすべく、例えば、蓋材フィルムとして、２種以上のポリオレフィンの混合物による積層フィルム、エチレン−αオレフィン共重合体やエチレン−酢酸ビニル共重合体を用いた積層フィルムを易開封性蓋材フィルムとして使用し、開封時に容易に開封させる技術が知られている。しかし、これらの易開封性包装容器は、使用された蓋材フィルムの易開封性を有するため輸送中に熱封着部分が破損し易く内容物が漏れたりする等の問題があり、また、輸送に耐え得るよう、蓋材フィルムの熱封緘強度を強くすると、易開封性が失われてしまう等の問題があった。
【０００３】
【発明が解決しようとする課題】
本発明の課題は、食品等の内容物に用いられる包装用蓋材フィルムとして輸送中の衝撃に耐えて熱封着部分の破損が防止でき、しかも、比較的容易に開封することもできる熱封緘強度を有する開封性包装用積層フィルムと、このフィルムを蓋材フィルムとして用いてなる包装容器を提供することにある。
【０００４】
【課題を解決するための手段】
本発明者等は上記課題を解決すべく、鋭意検討を重ねた結果、共押出積層された第１層と第２層とを有する積層フィルムであって、第１層が、プロピレン由来成分の含有率が９０重量％以上のプロピレン系重合体（Ａ）とエチレン由来成分含有率が１０〜２０重量％のエチレン−プロピレン系共重合体（Ｂ）、または、該プロピレン系重合体（Ａ）のブロックと該エチレン−プロピレン系共重合体（Ｂ）のブロックを有するブロック共重合体を含有してなるヒートシール樹脂層であり、第２層が、プロピレン由来成分含有率が４０重量％以上のプロピレン系重合体（Ｃ）と、エチレン由来成分の含有率が８０重量％以上のエチレン系重合体（Ｄ）とを含有してなる樹脂層である積層フィルムを、蓋材フィルムとして用い、プロピレン由来成分の含有率が４０重量％以上のプロピレン系重合体（Ｅ）から構成された底材を有する合成樹脂製容器の開口部の底材部分と該蓋材フィルムの第１層とを重ねて熱封着させてなる包装容器は、輸送に耐え得るが開封も可能な熱封着強度、例えば、熱封着部分が、引張速度３００ｍｍ／ｍｉｎ、剥離角度９０度の測定条件で、１０〜４０Ｎ／１５ｍｍの剥離強度を有しており、輸送時の破損がなく、しかも、開封性も良好であることを見い出し、本発明を完成するに至った。
【０００５】
即ち、本発明は、共押出積層された第１層と第２層とを有する開封性包装用積層フィルムであって、第１層が、プロピレン由来成分の含有率が９０重量％以上のプロピレン系重合体（Ａ）とエチレン由来成分含有率が１０〜２０重量％のエチレン−プロピレン系共重合体（Ｂ）、または、該プロピレン系重合体（Ａ）のブロックと該エチレン−プロピレン系共重合体（Ｂ）のブロックを有するブロック共重合体を含有してなるヒートシール樹脂層であり、第２層が、プロピレン由来成分含有率が４０重量％以上のプロピレン系重合体（Ｃ）と、エチレン由来成分の含有率が８０重量％以上のエチレン系重合体（Ｄ）とを含有してなる樹脂層であることを特徴とする、開封性包装用積層フィルムを提供するものである。
【０００６】
また、本発明は、合成樹脂製容器と蓋材フィルムとからなり、該容器の開口部に該蓋材フィルムを熱封着することにより内容物を充填した状態で密閉した包装容器であって、該合成樹脂製容器内側の底材が、プロピレン由来成分の含有率が４０重量％以上のプロピレン系重合体（Ｅ）から構成されたものであり、かつ、蓋材フィルムが上記した開封性包装用積層フィルムからなり、該積層フィルムの第１層が、該容器の開口部において該容器内側の底材と熱封着されていることを特徴とする、包装容器を提供するものである。
【０００７】
【発明の実施の形態】
本発明の開封性包装用積層フィルムは、プロピレン系重合体（Ａ）とエチレン−プロピレン系共重合体（Ｂ）、または、該プロピレン系重合体（Ａ）のブロックと該エチレン−プロピレン系共重合体（Ｂ）のブロックを有するブロック共重合体を含有してなるヒートシール樹脂層である第１層と、プロピレン系重合体（Ｃ）とエチレン系重合体（Ｄ）を含有してなる樹脂層である第２層とを必須の層構成とする２層構成以上の積層フィルムであり、プロピレン系重合体（Ａ）とエチレン−プロピレン系共重合体（Ｂ）を含有する層とプロピレン系重合体（Ｃ）とエチレン系重合体（Ｄ）を含有する層とを共押出積層することによって得られたものである。この際、第１層は、他のフィルムや容器底材開口鍔部との熱封着に供されるヒートシール樹脂層であり、第２層は、第１層との層間剥離強度を輸送に耐え得るが開封も可能な適度な強度とするのに寄与する樹脂層である。また、当該積層フィルムは、第１層及び第２層のみから構成される積層フィルムとして使用できることは勿論のことであるが、第２層の上に更に他の樹脂層を積層した３層以上の共押出多層フィルムであってもよく、この場合、第２層上に積層される第３層は第２層との層間接着強度が、第１層と第２層の間の層間接着強度よりも大きくなる樹脂層とすることが好ましい。更に、当該積層フィルムは、これら２層以上の共押出多層フィルムの第２層側の上に更に基材フィルムが積層されていることが、包装容器にした場合、熱封着性、開封性に優れるものが得られる点から好ましい。
【０００８】
第１層及び第２層を有する共押出フィルムの第２層側の上に基材フィルムを積層する方法としては、特に限定されないが、熱可塑性樹脂を第１層、第２層と共に共押出してもよいし、接着剤を用いて積層接着してもよいし、熱ラミネート加工を施してもよい。
【０００９】
第１層に用いられるプロピレン系重合体（Ａ）は、プロピレン由来成分の含有率が９０重量％以上のプロピレン系重合体（プロピレン単独またはプロピレン含有率が９０重量％以上の単量体混合物を用いてなる重合体）である。また、エチレン−プロピレン系共重合体（Ｂ）は、エチレン由来成分の含有率が１０〜２０重量％のエチレン−プロピレン系共重合体（エチレンとプロピレンとを含み、かつ、エチレンの含有率が１０〜２０重量％の単量体混合物を用いてなる重合体）であり、なかでもエチレン由来成分の含有率が１６〜２０重量％のエチレン−プロピレン系共重合体（エチレンとプロピレンとを含み、かつ、エチレンの含有率が１６〜２０重量％の単量体混合物を用いてなる重合体）が好ましい。尚、プロピレン系重合体（Ａ）とエチレン−プロピレン系共重合体（Ｂ）は、いずれか一方もしくは両方がブロック共重合体であってもよい。
【００１０】
更に、第１層に用いられるプロピレン系重合体（Ａ）のブロックとエチレン−プロピレン系共重合体（Ｂ）のブロックを有するブロック共重合体は、プロピレン由来成分の含有率が９０重量％以上のプロピレン系重合体（Ａ）からなるブロックと、エチレン由来成分の含有率が１０〜２０重量％のエチレン−プロピレン系共重合体（Ｂ）からなるブロックを有するブロック共重合体であり、なかでもエチレン−プロピレン系共重合体（Ｂ）からなるブロックとしてエチレン由来成分の含有率が１６〜２０重量％のエチレン−プロピレン系共重合体からなるブロックを有するブロック共重合体が好ましい。
【００１１】
本発明においては、この様なプロピレン系重合体（Ａ）とエチレン−プロピレン系共重合体（Ｂ）、または、プロピレン系重合体（Ａ）のブロックとエチレン−プロピレン系共重合体（Ｂ）のブロックを、その重量比（Ａ）／（Ｂ）が４０／６０〜６５／３５となる範囲で含有してなる第１層とすることが、熱封着性、開封性に優れる積層フィルムが得られる点から好ましい。
【００１２】
第１層にプロピレン系重合体（Ａ）のブロックとエチレン系共重合体（Ｂ）のブロックを有するブロック共重合体を用いる場合、これを単独でそのまま第１層として用いてもよいが、エチレン−プロピレンラバー及び／または直鎖状低密度ポリエチレンを添加すると熱封着強度が上がるため、その添加量を調整することにより熱封着強度を微調整することができるという利点がある。
【００１３】
ここで用いるエチレン−プロピレンラバーは、特に限定されないが、プロピレン由来成分の含有率が１０〜６０重量％のものが好ましい。また、直鎖状低密度ポリエチレンも特に限定されないが、シングルサイト触媒を用いて合成されたエチレン−α−オレフィン共重合体が好適で、α−オレフィン由来成分の含有率が０．５〜２０重量％のものが好ましい。このエチレン−α−オレフィン共重合体は、主として、中、低圧法により製造されるが、エチレンと共重合するα−オレフィンとしては、炭素数４〜１２のα−オレフィン、例えばブテン−１、ペンテン−１、ヘキセン−１、オクテン−１、４−メチルペンテン−１、デセン−１、ドデセン−１等があり、なかでもヘキセン−１、オクテン−１、４−メチルペンテン−１が好ましい。エチレン−プロピレンラバー及び／または直鎖状低密度ポリエチレンの添加量としては、第１層中のブロック共重合体１００重量部に対して０．１〜４０重量部となる範囲が好ましい。
【００１４】
第１層に、この様な樹脂成分（Ａ）、（Ｂ）を用いることにより、熱封着が可能な他、合成樹脂製容器との密封性を著しく改善することができ、かつ、開封性を兼備したものとなる。
【００１５】
この様な第１層の膜厚は特に制限されるものではないが、第１層と第２層との間での層間剥離が生じる点から１〜１２μｍであることが好ましい。
【００１６】
次に第２層に用いられるプロピレン系重合体（Ｃ）は、プロピレン由来成分が４０重量％以上のプロピレン系重合体（プロピレン単独またはプロピレン含有率が４０重量％以上の単量体混合物を用いてなる重合体）であり、なかでもプロピレン由来成分の含有率が７０〜９０重量％のエチレン−プロピレン系重合体（エチレンとプロピレンとを含み、かつ、プロピレンの含有率が７０〜９０重量％の単量体混合物を用いてなる重合体）が好ましい。尚、プロピレン系重合体（Ｃ）はブロック共重合体であってもよい。
【００１７】
また、エチレン系重合体（Ｄ）は、エチレン由来成分の含有率が８０重量％以上のエチレン系重合体（エチレン単独またはエチレン含有率が８０重量％以上の単量体混合物を用いてなる重合体）であり、なかでも融点１２０℃以上の高密度ポリエチレン、融点１２０℃以上の直鎖状低密度ポリエチレンが好ましい。尚、エチレン系重合体（Ｄ）もブロック共重合体であってもよい。
【００１８】
上記融点１２０℃以上の直鎖状低密度ポリエチレンとしては、第１層にプロピレン系重合体（Ａ）のブロックとエチレン系共重合体（Ｂ）のブロックを有するブロック共重合体を用いる場合に添加する直鎖状低密度ポリエチレンの中から融点１２０℃以上のものを適宜選択して用いることができる、
【００１９】
本発明においては、この様なプロピレン系重合体（Ｃ）とエチレン系重合体（Ｄ）とを第２層に有することから、プロピレン系重合体（Ａ）とエチレン−プロピレン系共重合体（Ｂ）とを含有してなる第１層との共押出成形が可能となり、また、輸送に耐え得る充分な熱封着強度と開封性を両立させることができる。
【００２０】
即ち、第２層のプロピレン系重合体（Ｃ）を増やすことにより、第１層との層間の剥離強度を高められ、実用強度を向上させることができる。また、エチレン系重合体（Ｄ）を増やす場合には、第１層との層間の剥離強度を低下させて開封性を改善させることができる。このため、プロピレン系重合体（Ａ）とエチレン−プロピレン系共重合体（Ｂ）とを含有してなる第１層の組成に応じて、プロピレン系重合体（Ｃ）とエチレン系重合体（Ｄ）とを含有してなる第２層の組成を適宜決定することにより、熱封着性と開封性のバランスを調製することができる。尚、熱封着性と開封性のバランスが良好で実用上好ましい熱封着強度としては、例えば、この積層フィルムを用いた蓋材フィルムを合成樹脂製容器の開口部に熱封着した場合、熱封着部の剥離強度が、引張速度３００ｍｍ／ｍｉｎ、剥離角度９０度の測定条件で、１０〜４０Ｎ／１５ｍｍである。
【００２１】
このような第２層は、プロピレン系重合体（Ｃ）とエチレン系重合体（Ｄ）をその重量比（Ｃ）／（Ｄ）が１／９９〜２０／８０となる範囲で含有してなる樹脂層であることが、熱封着強度と開封性の点から好ましい。
【００２２】
また、本発明においては、既述の通り、第２層上に更に基材フィルムからなる樹脂層を設けることが好ましく、この際の基材フィルムを設ける方法としては、具体的には、ウレタン系接着剤等の接着剤を使用して強度やガスバリヤー性等の機能を付与できる基材フィルム、例えば、二軸延伸ポリエチレンテレフタレートフィルム、二軸延伸ポリプロピレンフィルム、エチレン−酢酸ビニル共重合体ケン化物フィルム、ＫＭセロハン等の基材フィルム等を貼り合わせても良いし、第１層及び第２層と共に第２層上にポリエチレンのような熱可塑性樹脂を共押出しても良いし、あるいは、第２層上にポリエチレン等を溶融積層し、更にその上にウレタン系接着剤を使用して前記基材を貼り合わせても良い。
【００２３】
基材フィルムの膜厚は、用途によって異なり、特に限定されるものではないが、例えば、以下に詳述する本発明の包装容器の蓋材フィルムとして使用する場合には、１０〜５００μｍであることが好ましい。
【００２４】
本発明の積層フィルムには、第１層及び第２層のいずれかあるいは両方に、他の熱可塑性樹脂、耐熱安定剤、帯電防止剤、アンチブロッキング剤、スリップ剤等を、本発明の目的である輸送に耐え得るが開封も可能な熱封着強度、すなわち熱封着性と開封性のバランスのとれた熱封着強度の実現を損なわない範囲で添加しても良い。
【００２５】
この様にして得られる本発明の開封性包装用積層フィルムは、特にその用途が特定されるものではなく、例えば、各種食品包装用の包装袋、或は、食品容器用蓋材として用いることができる。なかでも、以下に詳述する本発明の包装容器における蓋材として用いることが本発明の効果が顕著になる点から好ましい。何れの用途においても第１層が必ず熱封着或はヒートシールされる様に用いることが肝要である。
【００２６】
次に、本発明の包装容器について詳述する。
本発明の包装容器は、合成樹脂製容器と蓋材フィルムとからなり、該容器の開口部、例えば、表面に熱封着可能な樹脂からなる底材を有する鍔部に該蓋材フィルムを熱封着することにより内容物を充填した状態で密閉した包装容器であって、該合成樹脂製容器内側の底材が、プロピレン由来成分の含有率が４０重量％以上のプロピレン系重合体（プロピレン単独またはプロピレン含有率が４０重量％以上の単量体混合物を用いてなる重合体）（Ｅ）から構成されたものであり、かつ、該蓋材フィルムが、上記した本発明の開封性包装用積層フィルムからなり、この積層フィルムの第１層が、該容器の開口部において該容器内側の底材と熱封着されている包装容器である。なかでも、プロピレン系重合体（Ｅ）がプロピレン由来成分の含有率が６０重量％以上のプロピレン系重合体であることが好ましい。
【００２７】
ここで用いる、合成樹脂製容器としては、開口部を有し、かつ、容器の内側に位置する底材としてプロピレン由来成分の含有率が４０重量％以上のプロピレン系重合体からなる樹脂層を有している容器であって、該開口部の底材部分で開封性包装用積層フィルムの第１層と熱封着可能な容器、例えば、開口部の周縁に鍔部等の熱封着用部位を有している深絞容器状成形体等が挙げられる。このような容器としては、開口部の接着部、例えば鍔部の厚さが、１００〜１０００μｍ、好ましくは２５０〜７００μｍの合成樹脂製容器であって、射出成形により製造されたものや、シートを熱圧成形したもの等が挙げられる。また、これら容器の層構成としては、容器内側にプロピレン由来成分の含有率が４０重量％以上のプロピレン系重合体からなる底材を有する構成であればよく、単層構成でも、多層構成でよい。多層構成のものとしては、例えば、エチレン−酢酸ビニル共重合体ケン化物層の両側にエチレン−プロピレン共重合体層を共押出積層してなる積層シートを成形してなる容器等が挙げられる。
【００２８】
ここで、蓋材フィルムとして使用されるフィルムは、上記した本発明の開封性包装用積層フィルムであり、なかでも、第２層はに用いるエチレン系重合体（Ｄ）として、融点１２０℃以上の高密度ポリエチレン又は直鎖状低密度ポリエチレンを用いてなる積層フィルムが、耐熱性や開封性、実用強度の調整が容易になる点から好ましい。また、開封性包装用積層フィルムとしては、第２層上に基材フィルムを有しているものが、熱封着性、開封性、強度等の性能に優れる点から好ましい。この際の開封性包装用積層フィルムは、第１層の膜厚が１〜１２μｍ、第２層の膜厚が１〜１００μｍ、基材フィルムの膜厚が１０〜５００μｍであることが好ましい。
【００２９】
尚、このような本発明の包装容器としては、前記したように、熱封着部の剥離強度が、引張速度３００ｍｍ／ｍｉｎ、剥離角度９０度の測定条件で、１０〜４０Ｎ／１５ｍｍであるものが、熱封着性と開封性のバランスが良好な点で好ましい。
【００３０】
この様な本発明の包装容器の一例を図面により詳述すると、図１は本発明に係わる包装容器の斜視図、図２は本発明に係わる包装容器の開封時における熱封着部の一例を示す断面図であり、ａが本発明の開封性包装用積層フィルムからなる蓋材フィルム、ｂが熱封着可能な樹脂（底材）のみからなる合成樹脂製容器であり、ｃが食品等の内容物、ｄが開口部の周縁に鍔部であり、熱封着部である。また、蓋材フィルムａにおいて、ａ１が第１層、ａ２が第２層、ａ３が基材フィルムであり、開封時には、図２に示す様に第１層の破断の後に第１層と第２層との間で層間剥離が生じるものである。
【００３１】
この様な包装容器を製造するには、特にその製法が特定されるものではないが、例えば、合成樹脂製容器に内容物を充填後、蓋材フィルムを熱封着する方法が挙げられる。
【００３２】
熱封着の条件としては、特に限定されないが、蓋材フィルムの第１層と合成樹脂製容器の開口部の底材部分（シール層）を重ね合わせ、圧力０．１〜４ＭＰa、温度１２０〜２５０℃、時間０．２〜５秒間の条件で熱封着することが好ましい。
【００３３】
このように熱封着されて得られる本発明の包装容器は、熱封着部が熱封着性と開封性のバランスのとれた熱封着強度を有しているため、輸送時には充分な強度を有し、開封時には第１層と第２層とが層間剥離することにより、比較的容易に開封することができる。
【００３４】
本発明の包装容器は、蓋材フィルム第１層と容器開口部の底材との熱封着性が確実であり、開封時には第１層と第２層との層間剥離であるため安定した剥離強度が得られる。また、蓋材フィルム第２層にエチレン系由来の樹脂成分を主体としているため、シール時にポリプロピレンを主体とする合成樹脂製容器の底材との熱封着強度の上昇は少ない。
【００３５】
【実施例】
以下に実施例と比較例を挙げて、本発明を具体的に説明するが、本発明はこれらに限定されるものではない。尚、例中の部及び％は全て重量基準である。
【００３６】
実施例１
プロピレン由来成分含有率９４％のエチレン−プロピレン共重合体（Ａ１）６２％とエチレン由来成分含有率１６％のエチレン−プロピレン共重合体（Ｂ１）３８％とを混合してなる膜厚３μｍの第１層と、プロピレン由来成分含有率６５％のエチレン−プロピレン共重合体（Ｃ１）８％と融点１２２℃の直鎖状低密度ポリエチレン（Ｄ１）９２％とを混合してなる膜厚２５μｍの第２層と、融点１３０℃の高密度ポリエチレンからなる膜厚２２μｍの第３層を有する共押出３層フィルム（厚さ５０μｍ）を製造し、このフィルムの第３層の上にウレタン系接着剤を使用して膜厚２５μｍの二軸延伸ナイロンフィルムをラミネートして、本発明の開封性包装用積層フィルムを得た。
【００３７】
このフィルムの第１層と、エチレン−酢酸ビニル共重合体ケン化物層（ｆ）の両側に、エチレン由来成分含有率が５％のエチレン−プロピレン共重合体層（ｇ）を共押出積層してなる積層シート〔ｇ／ｆ／ｇの厚さの比＝４５／１０／４５〕からなり、幅５ｍｍ、外径９５ｍｍφの円形で厚さが６００μｍの鍔部を有する、ゼリーを充填した容量３５０ｃｍ3 容器の鍔部とを重ね合わせ、包装機を使用して、温度１６０℃、１８０℃、２００℃、圧力０．２ＭＰａ、時間１秒の条件で熱封着して、本発明の包装容器を得、加熱殺菌し、冷却後、この包装容器を落下させたところ、熱封着部の破損はなかた。また、手で開封したところ、フィルムが破れることなく、図２に示すようにきれいに開封することができた。
【００３８】
温度２３℃、引張速度３００ｍｍ／ｍｉｎ、サンプル幅１５ｍｍ、９０度剥離の条件下での剥離強度を測定したところ、適度の開封性と、輸送に充分耐え得る１０Ｎ／１５ｍｍ以上の熱封緘強度を示していた。結果を第１表に示す。
【００３９】
実施例２
エチレン由来成分含有率５％のエチレン−プロピレン共重合体（Ａ２）のブロック５８％と、エチレン由来成分含有率１７％のエチレン−プロピレン共重合体（Ｂ２）のブロック４２％とのブロック共重合体からなる膜厚５μｍの第１層と、プロピレン由来成分含有率８４％のプロピレン−エチレン共重合体（Ｃ２）１５％と融点１２０℃の直鎖状低密度ポリエチレン（Ｄ２）８５％とを混合してなる膜厚２５μｍの第２層の２層からなる膜厚３０μｍの共押出積層フィルムを製造し、このフィルムの第２層の上にウレタン系接着剤を使用して膜厚１２μｍの二軸延伸ポリエチレンテレフタレートフィルムをラミネートして、本発明の開封性包装用積層フィルムを得た。
【００４０】
このフィルムを用いた以外は実施例１と同様にして、本発明の包装容器を得、加熱殺菌し、冷却後、この包装容器を落下させたところ、熱封着部の破損はなかた。また、手で開封したところ、フィルムが破れることなく、図２に示すようにきれいに開封することができた。
【００４１】
温度２３℃、引張速度３００ｍｍ／ｍｉｎ、サンプル幅１５ｍｍ、９０度剥離の条件下での剥離強度を測定したところ、適度の開封性と、輸送に充分耐え得る１０Ｎ／１５ｍｍ以上の熱封緘強度を示していた。結果を第１表に示す。
【００４２】
実施例３
第１層として、エチレン由来成分含有率５％のエチレン−プロピレン共重合体（Ａ２）のブロック５８％と、エチレン由来成分含有率１７％のエチレン−プロピレン共重合体（Ｂ２）のブロック４２％とのブロック共重合体に代わりに、このブロック共重合体１００重量部に対してプロピレン由来成分含率２０％のエチレン−プロピレンラバーを１０重量部となる割合で混合した樹脂混合物を用いた以外は実施例２と同様にして、膜厚５μｍの第１層と膜厚２５μｍの第２層の２層からなる膜厚３０μｍの共押出積層フィルムを製造し、更に実施例２と同様にして本発明の開封性包装用積層フィルムを得た。
【００４３】
このフィルムを用いた以外は実施例１と同様にして、本発明の包装容器を得、加熱殺菌し、冷却後、この包装容器を落下させたところ、熱封着部の破損はなかた。また、手で開封したところ、フィルムが破れることなく、図２に示すようにきれいに開封することができた。
【００４４】
温度２３℃、引張速度３００ｍｍ／ｍｉｎ、サンプル幅１５ｍｍ、９０度剥離の条件下での剥離強度を測定したところ、適度の開封性と、輸送に充分耐え得る１０Ｎ／１５ｍｍ以上の熱封緘強度を示していた。結果を第１表に示す。
【００４５】
実施例４
第１層として、エチレン由来成分含有率５％のエチレン−プロピレン共重合体（Ａ２）のブロック５８％と、エチレン由来成分含有率１７％のエチレン−プロピレン共重合体（Ｂ２）のブロック４２％とのブロック共重合体に代わりに、このブロック共重合体１００重量部に対してヘキセン由来成分含有率１０％の直鎖状低密度ポリエチレンを１０重量部となる割合で混合した樹脂混合物を用いた以外は実施例２と同様にして、膜厚５μｍの第１層と膜厚２５μｍの第２層の２層からなる膜厚３０μｍの共押出積層フィルムを製造し、更に実施例２と同様にして本発明の開封性包装用積層フィルムを得た。
【００４６】
このフィルムを用いた以外は実施例１と同様にして、本発明の包装容器を得、加熱殺菌し、冷却後、この包装容器を落下させたところ、熱封着部の破損はなかた。また、手で開封したところ、フィルムが破れることなく、図２に示すようにきれいに開封することができた。
【００４７】
温度２３℃、引張速度３００ｍｍ／ｍｉｎ、サンプル幅１５ｍｍ、９０度剥離の条件下での剥離強度を測定したところ、適度の開封性と、輸送に充分耐え得る１０Ｎ／１５ｍｍ以上の熱封緘強度を示していた。結果を第１表に示す。
【００４８】
比較例１
プロピレン由来成分含有率９７％のプロピレン系重合体（ａ１）７５％とエチレン由来成分含有率１５％のエチレン−プロピレン共重合体（ｂ１）２５％とを混合してなる膜厚５μｍの第１層と、融点１２１℃の直鎖状低密度ポリエチレン（ｄ１）からなる膜厚４５μｍの第２層とを有する２層からなる膜厚５０μｍの共押出積層フィルムを製造し、このフィルムの第２層の上にウレタン系接着剤を使用して膜厚１２μｍの二軸延伸ポリエチレンテレフタレートフィルムをラミネートして、比較用の易開封性包装用積層フィルムを得た。
【００４９】
このフィルムを用いた以外は実施例１と同様にして、本発明の包装容器を得、加熱殺菌し、冷却後、この包装体を落下したところ、熱封着部が破れ内容物が漏れてしまった。
【００５０】
温度２３℃、引張速度３００ｍｍ／ｍｉｎ、サンプル幅１５ｍｍ、９０度剥離の条件下での剥離強度を測定したところ、易開封性はあるものの、輸送には不充分な１０Ｎ／１５ｍｍ以下の強度が見られた。結果を第１表に示す。
【００５１】
【表１】
0004596210.tif 000002
【００５２】
【発明の効果】
本発明の開封性包装用積層フィルムは、食品等の内容物に用いられる包装用蓋材フィルムとして輸送中の衝撃に耐えて熱封着部分の破損が防止でき、しかも、比較的容易に開封することもできる積層フィルムであり、このフィルムを蓋材フィルムとして用いてなる本発明の包装容器は、熱封着部分の破損がなく、しかも、比較的容易に開封することができる。
【図面の簡単な説明】
【図１】本発明の包装容器の一例を示す斜視図である。
【図２】本発明の包装容器の開封時における熱封着部の一例を示す断面図である。
【符号の説明】
ａ  ：蓋材フィルム
ａ１：第１層
ａ２：第２層
ａ３：基材フィルム
ｂ  ：合成樹脂製容器
ｃ  ：内容物
ｄ  ：鍔部
【図１】
0004596210.tif 000003
【図２】
0004596210.tif 000004